(57)【要約】      （修正有）【課題】１対の圧延ロールで樹脂フィルムを圧延する場合であっても、圧延された樹脂フィルムの配向異方性を抑制し、さらには、延伸時に樹脂フィルムの局所的な薄肉化、ネックインなどを抑制することができる樹脂フィルムの製造方法を提供する。【解決手段】柱状樹脂２１を、並設された一対の圧延ロール１１，１２の幅方向の中央部１１ａ，１２ａに挟み込んで、圧延することにより樹脂フィルム２２を製造するための方法であって、一対の圧延ロール１１，１２として、中央部１１ａ，１２ａから少なくとも一方の端部１１ｂ，１２ｂに向かって小径となった圧延ロールを用いて、樹脂フィルム２２の中央部２２ａの厚さに対してその両端部２２ｂの厚さが厚くなるように、柱状樹脂２１を圧延する。【選択図】図１
2010115842.tif 000002
【特許請求の範囲】
【請求項１】
柱状樹脂を、並設された一対の圧延ロールの幅方向の中央部に挟み込んで、圧延することにより樹脂フィルムを製造するための方法であって、
前記一対の圧延ロールとして、前記中央部から少なくとも一方の端部に向かって小径となった圧延ロールを用いて、前記樹脂フィルムの中央部の厚さに対してその両端部の厚さが厚くなるように、前記柱状樹脂を圧延することを特徴とする樹脂フィルムの製造方法。
【請求項２】
前記圧延ロールは、前記中央部から両端部に向かって小径となっていることを特徴とする請求項１に記載の樹脂フィルムの製造方法。
【請求項３】
前記一対の圧延ロールのうち一方の圧延ロールは、前記中央部から一方側の端部に向かって小径となり、他方の圧延ロールは、前記中央部から他方側の端部に向かって小径となっていることを特徴とする請求項１に記載の樹脂フィルムの製造方法。
【請求項４】
前記柱状樹脂は、ポリテトラフルオロエチレンからなることを特徴とする請求項１〜３のいずれかに記載の樹脂フィルムの製造方法。
【発明の詳細な説明】
【技術分野】
【０００１】
本発明は、ポリテトラフルオロエチレン（以下、ＰＴＦＥという）など粒状の一次粒子から形成された柱状樹脂を圧延して樹脂フィルムを製造する方法に係り、特に、燃料電池用電解質膜の原反として多孔質補強材に好適な樹脂フィルムの製造方法に関する。
【背景技術】
【０００２】
燃料電池の一形態として固体高分子型燃料電池が知られている。固体高分子型燃料電池は、図７に示すように、膜電極接合体（ＭＥＡ）７５を主要な構成要素とし、それを燃料（水素）ガス流路および空気ガス流路を備えたセパレータ７６，７６で挟持して、単セルと呼ばれる１つの燃料電池７０を形成している。膜電極接合体７５は、イオン交換膜である電解質膜７１の一方側にアノード側の電極（アノード触媒層）７３ａを積層し、他方側にカソード側の電極（カソード触媒層）７３ｂを積層した構造であり、アノード触媒層７３ａとカソード触媒層７３ｂには、それぞれ拡散層７４ａ，７４ｂが配置されている。
【０００３】
電解質膜７５としては、電解質樹脂（イオン交換樹脂）であるパーフルオロスルホン酸ポリマーの薄膜（米国、デュポン社、ナフィオン膜）が主に用いられているが、それ単独では十分な強度が得られないことから、例えば、ポリテトラフルオロエチレンや高分子量ポリエチレン樹脂等の薄膜を、１幅方向あるいは２幅方向に延伸することにより多孔質化した多孔質膜（フィルム）を多孔質補強材として用い、そこに電解質樹脂溶液を含浸させて補強型電解質膜とすることも行われる。
【０００４】
ところで、多孔質補強材の原反として用いられるＰＴＦＥなどの樹脂フィルムは、まず、樹脂の固体粒子であるファインパウダーに潤滑油を混練することによりペースト状の樹脂を生成する。そして、該ペースト状の樹脂を紐状（又は柱状）に押出し成形し、この柱状樹脂を図４（ａ）に示すように、一対の圧延ロール８１，８２の幅方向中央部に挟み込んで圧延することにより、樹脂フィルムを製造する。その後、図６（ａ）及び（ｂ）に示すように、圧延後の樹脂フィルム９２の端部をクリップ５０で把持し、該樹脂フィルムを少なくとも一軸に延伸させ、多孔質状の樹脂フィルムが製造される（例えば、特許文献１参照）。
【０００５】
【特許文献１】特開２００７−２８７５５３号公報
【発明の開示】
【発明が解決しようとする課題】
【０００６】
しかしながら、このような製造方法で、図４（ａ）に示すように、柱状樹脂９１を一対の圧延ロール８１，８２で圧延する際には、幅方向の樹脂フィルム９２の中央部９２ａの樹脂は、端部の樹脂に比べて、流れ方向ＭＤ及び幅方向ＴＤに流動し難い（流動抵抗が高い）ため、密度上昇を引き起こしながら圧延加工される。この結果、加工によるスプリングバックが大きくなり（高密度化に伴ってフィルム中央部のスプリングバックが増加し）、中央部９２ａは端部より、幅方向ＴＤの幅ｌ２に亘って厚膜化（厚肉化）される（図４（ｃ），図５（ａ）参照）。また、図５（ｂ）に示すように、圧延時の幅方向ＴＤへの伸張性が低下し、幅方向ＴＤへの分子配向促進が充分に起こらず、図４（ｂ）に示すように、幅方向ＴＤの流動性が低いため、流れ方向ＭＤに分子の配向性の高くなり（配向異方性が高くなり）、さらには中央部９２ａが偏肉となった樹脂フィルムが形成される。この結果、延伸により樹脂フィルムを製造した場合には、配向異方性が高いことで強度異方性が高くなり、延伸時の応力のかかり方が不均一となることで、図６（ａ）に示すように、延伸時において加工方向（流れ方向ＭＤ）に沿って、引き裂かれ、樹脂フィルムが破損する場合があった。
【０００７】
また、圧延時において中央部９２ａの膜厚化により、図４（ｃ）に示すように、中央部９２ａに対して両端部９２ｂが薄肉であるため、図６（ｂ）に示すように、延伸時において、クリップ５０で把持した部分の樹脂が積極的に延伸され、樹脂の把持部分が薄肉化すると共に、ネックインという端部のくびれ現象が、通常よりも促進されることがあった。
【０００８】
本発明は、上記のような事情に鑑みてなされたものであり、１対の圧延ロールで樹脂フィルムを圧延する場合であっても、圧延された樹脂フィルムの配向異方性を抑制し、さらには、延伸時に樹脂フィルムの局所的な薄肉化、ネックインなどを抑制することができる樹脂フィルムの製造方法を提供することにある。
【課題を解決するための手段】
【０００９】
発明者らは、鋭意検討を重ねた結果、樹脂フィルムの両端部の厚さを中央部の厚さに比べて厚くし、樹脂を幅方向に積極的に流動するように柱状樹脂を圧延すれば、１回の圧延加工のみで、樹脂フィルムの配向異方性を抑制することができると共に、圧延後の樹脂フィルムから延伸（クリップ把持）により加工される多孔質補強材の厚さを均一することができるとの新たな知見を得た。
【００１０】
本発明は、発明者らの新たな知見に基づくものであり、本発明に係る樹脂フィルムの製造方法は、柱状樹脂を、並設された一対の圧延ロールの幅方向の中央部に挟み込んで、圧延することにより樹脂フィルムを製造するための方法であって、前記一対の圧延ロールとして、前記中央部から少なくとも一方の端部に向かって小径となった圧延ロールを用いて、前記樹脂フィルムの中央部の厚さに対してその両端部の厚さが厚くなるように、前記柱状樹脂を圧延することを特徴とする。
【００１１】
本発明によれば、圧延ロールの幅方向の中央部からを、幅方向の端部に向かうに従って、ロール径を小さくすることにより、並設された圧延ロール同士は、ロール間に樹脂が挟みこまれていないときは、中央部で接触し、端部に向かうに従って圧延ロール同士のギャップが大きくなる。これにより、柱状樹脂の幅方向への流動抵抗が低下し、圧延時における幅方向に（圧延ロールの中央部から幅方向の端部に向かって）、樹脂の流動が促進され、流れ方向（圧延ロールによる柱状樹脂及び樹脂フィルムの搬送方向又は加工方向）に分子の配向が偏ることがない。すなわち、得られた樹脂フィルムは、分子の配向異方性が低くなるため、延伸時における延伸ムラが低減される。
【００１２】
また、これと同時に、樹脂フィルムの幅方向における中央部に比べて両端部の膜厚が厚くなるので、延伸時においてクリップにより樹脂フィルムの把持した部分の薄肉化を抑制し、さらに、把持した部分のネックインを低減することができる。このようにして、把持した部分における（延伸時における応力集中による）樹脂フィルムの裂け・穴開きを抑制することができ、均一な多孔質補強材を得ることができる。
【００１３】
また、樹脂フィルムの幅方向における中央部の厚さに対してその両端部の厚さが厚くなるように柱状樹脂を圧延することは、圧延ロールの形状、圧延速度、圧延荷重、樹脂の組成及び温度等を適宜設定することにより達成することができ、上述したロール形状の圧延ロールは、このような形状に樹脂フィルムを圧延するには好適である。
【００１４】
また、本発明に係る樹脂フィルムの製造方法において使用する前記圧延ロールは、前記中央部から両端部に向かって小径となっていることがより好ましい。本発明によれば、一対の圧延ロールの少なくとも一つの圧延ロールが幅方向の中央部から両端部に向かって小径となっているので、圧延時に、柱状樹脂が圧延ロール間において、樹脂がロールの中央部から両側部に流動し易くなり、より均質な樹脂フィルムを得ることができる。
【００１５】
また、別の態様としては、本発明に係る樹脂フィルムの製造方法において使用する前記一対の圧延ロールのうち一方の圧延ロールは、前記中央部から一方側の端部に向かって小径となり、他方の圧延ロールは、前記中央部から他方側の端部に向かって小径となっていることがより好ましい。
【００１６】
本発明によれば、一方の圧延ロールは、中央部から一方側の端部に向かって小径となることにより、圧延時において、柱状樹脂が圧延ロール間において一方側の幅方向に流動し易くなる。また、他方の圧延ロールは、中央部から他方側の端部に向かって小径となることにより、圧延時において、柱状樹脂が他方側の幅方向に流動し易くなる。これにより、圧延時において、柱状樹脂は圧延ロール間において、圧延ロールの中央部から両端部に向かって流動し易くなり、より均質な樹脂フィルムを得ることができる。
【００１７】
本発明における樹脂フィルムの製造方法において、前記柱状樹脂は、ポリテトラフルオロエチレン（ＰＴＦＥ）からなることがより好ましい。本発明によれば、前記柱状樹脂に、ポリテトラフルオロエチレン（ＰＴＦＥ）を用い、圧延した樹脂フィルムを延伸することにより、燃料電池の高分子電解質膜に好適な多孔質補強材を得ることができる。
【発明の効果】
【００１８】
本発明によれば、１対の圧延ロールで樹脂フィルムを圧延する場合であっても、圧延された樹脂フィルムの配向異方性を抑制し、さらには、延伸時に樹脂フィルムの局所的な薄肉化、ネックインなどを抑制することができる。
【発明を実施するための最良の形態】
【００１９】
以下に、図面を参照して、本発明に係る樹脂フィルムの製造方法をいくつかの実施形態に基づいて説明する。
図１は、第一実施形態に係る樹脂フィルムの製造方法を説明するための図であり、（ａ）は、樹脂フィルムの製造方法を説明するための図であり、（ｂ）は、樹脂フィルムの上側面から見た分子の配向のイメージ図であり、（ｃ）は、樹脂フィルムの断面図である。また、図２は、図１において製造された樹脂フィルムの延伸工程を説明するための図であり、（ａ）は、樹脂フィルムの延伸前を示した図であり、（ｂ）は、樹脂フィルムの延伸後を示した図である。
【００２０】
図１に示すように、本実施形態に係る樹脂フィルムの製造方法は、柱状樹脂２１を、並設された一対の圧延ロール（カレンダーロール）１１，１２の幅方向ＴＤの中央部（中心部）１１ａ，１２ｂに挟み込んで、圧延することにより樹脂フィルム２２を製造するものである。
【００２１】
まず、圧延加工を行うための柱状樹脂２１を製造する。具体的には、ポリテトラフルオロエチレンのファインパウダー（未焼成）を潤滑助剤と共に混練して均一にペースト状とし、それを押出し成形等により柱状樹脂（丸棒状のビード）を製造する。
【００２２】
次に、図１（ａ）に示すように、柱状樹脂２１を、対向して並設された一対の圧延ロール１１，１２の中央部１１ａ，１２ａに挟み込んで、圧延ロール１１，１２により柱状樹脂２１を加圧しながら回転させる。これにより、柱状樹脂２１は、圧延されながら、流れ方向ＭＤ（柱状樹脂２１及び樹脂フィルム２２の搬送方向（加工方向））に送られる。
【００２３】
このとき、一対の圧延ロールとして、圧延ロールの幅方向の中央部から少なくとも一方の端部に向かって小径となった圧延ロールを用いる。本実施形態では、図１（ａ）に示すように、上側の圧延ロール１１が、中央部１１ａから両端部１１ｂ，１１ｂに向かって小径となっており、下側の圧延ロール１２も、上側の圧延ロール１１と同じように、中央部１２ａから両端部１２ｂ，１２ｂに向かって小径となっている。より好ましくは、上側の圧延ロール１１と下側の圧延ロール１２は同形状であり、それぞれの圧延ロール１１，１２は、流れ方向ＭＤに沿った圧延ロールの中心軸に対して、対称な形状となっている。
【００２４】
このような圧延ロール１１，１２を用いて、圧延時の樹脂フィルム２２の幅方向の中央部２２ａの厚さに対してその両端部２２ｂの厚さが厚くなるように、加圧力、搬送速度（圧延ロールの回転速度）等を調整して、柱状樹脂２１を圧延する。
【００２５】
本実施形態では、圧延ロール１１，１２のロール径を、幅方向に沿って、中央部１１ａ，１２ａから両端部１１ｂ，１２ｂに向かって単調減少させたので、中央部１１ａ，１２ａから両端部１１ｂ，１２ｂに向かうに従って、圧延ロール１１，１２の間のギャップが大きくなる。これにより、柱状樹脂２１の幅方向の流動抵抗が低下し、圧延時における幅方向ＴＤに（圧延ロールの中央部から幅方向の両端部に向かって）、樹脂の流動が促進される。この結果、図１（ｂ）に示すように、流れ方向ＭＤに分子の配向が偏ることがなく、得られた樹脂フィルム２２は、分子の配向異方性が低くなる。
【００２６】
これと同時に、図１（ｃ）に示すように、樹脂フィルム２２の幅方向ＴＤの中央部２２ａに比べて、幅方向ＴＤの両端部２２ｂ，２２ｂの膜厚が厚くなるように圧延したので、図２（ａ）に示すように、樹脂フィルム２２の延伸時においてクリップ５０により把持した部分の薄肉化を抑制し、ネックインを低減することができる。また、延伸前樹脂フィルム２２の配向異方性が小さくなったことで、把持した部分における、延伸時における応力集中による樹脂フィルム２２の裂け（流れ方向（加工方向）ＭＤに沿った裂け）・穴開きを抑制することができる。この結果として、図２（ｂ）に示すように、樹脂フィルム２２は、均一に延伸され、燃料電池の高分子電解質膜に好適な多孔質補強材を得ることができる。
【００２７】
図３は、第二実施形態に係る樹脂フィルムの製造方法を説明するための図であり、（ａ）は、樹脂フィルムの製造方法を説明するための図であり、（ｂ）は、樹脂フィルムの上側面から見た分子の配向のイメージ図であり、（ｃ）は、樹脂フィルムの断面図である。図３（ａ）に示すように、本実施形態に係る樹脂フィルムの製造方法が、第一実施形態に係る樹脂フィルムの製造方法と相違する点は、異なる形状の圧延ロールを用いた点である。
【００２８】
具体的には、図３（ａ）に示すように、一対の圧延ロールのうち上側の圧延ロール３１は、幅方向の中央部３１ａから一方側の端部３１ｂに向かって小径となっており、中央部３１ａから他方側の端部３１ｃまでのロール径は同じである。一方、図３（ａ）に示すように、一対の圧延ロールのうち下側の圧延ロール３２は、幅方向の中央部３２ａから他方側の端部３２ｂに向かって小径となっており、中央部３２ａから他方側の端部３１ｃまでのロール径は同じである。より好ましくは、下側の圧延ロール３２は、上側の圧延ロール３１と同形状の圧延ロールである。
【００２９】
このような一対の圧延ロール３１，３２の幅方向の中央部３１ａ，３２ａに、柱状樹脂４１を挟み込んで、樹脂フィルム４２の幅方向の中央部４２ａの厚さに対してその両端部４２ｂの厚さが厚くなるように圧延する。すなわち、上側の圧延ロール３１が、中央部３１ａから一方側の端部３１ｂに向かって小径となることにより、一方側の圧延ロール間にもギャップが幅方向に大きくなり、圧延時において、柱状樹脂４１が圧延ロール間において一方側の幅方向に流動し易くなる。また、下側の圧延ロール３２は、中央部３２ａから他方側の端部３２ｂに向かって小径となることにより、他方側の圧延ロール間にもギャップが幅方向に大きくなり、圧延時において、柱状樹脂４１が他方側の幅方向に流動し易くなる。これにより、圧延時において、柱状樹脂４１は圧延ロール間において、圧延ロールの中央部３１ａ，３２ａから両端部に向かって流動し易くなる。
【００３０】
このようにして、図３（ｂ）に示すように、圧延時において流れ方向ＭＤに分子の配向が偏ることがなく幅方向ＴＤの配向が促進されることで、得られた樹脂フィルム４２は、樹脂の分子の配向異方性が低くなる。これと同時に、図３（ｃ）に示すように、樹脂フィルム４２の中央部４２ａに比べて、幅方向ＴＤの両端部４２ｂ，４２ｂの膜厚が厚くなるように圧延したので、延伸時における樹脂フィルム４２の局所的な薄肉化を抑制し、把持した部分のネックインを低減することができる。また、延伸前の樹脂フィルム４２の配向異方性が小さくなったことで、樹脂フィルム４２の裂け・穴開きを抑制することができる。この結果として、樹脂フィルム２２は、均一に延伸され、燃料電池の高分子電解質膜に好適な多孔質補強材を得ることができる。
【実施例】
【００３１】
以下に本発明を実施例により説明する。
［実施例１］
樹脂フィルム（樹脂テープ）の成膜方法として、一般的に知られている粒子融着法により、ポリテトラフルオロエチレン（ＰＴＦＥ）の樹脂フィルムを製作した。具体的には、まず、ＰＴＦＥのファインパウダー（未焼成）に２０質量％の液状潤滑材のナフサを均一に分散させ、その混合物を圧縮予備成形した。次に、これを円柱状（紐状ビード）に押出成形し、この紐状ビードを、一対の金属製の圧延ロールの幅方向中央部に挟み込んで、圧延することにより、厚さ約３００μｍの樹脂状フィルムを製作した。
【００３２】
ここで、金属製の圧延ロールとして、第一実施形態において示した一対の圧延ロールを用いた。具体的には、中央部の直径が３００ｍｍ、ロール両端の直径が２８０ｍｍで、中央部から端部に向かって、小径となる形状の圧延ロールを用いて、圧延荷重２０ｔ、圧延速度  ２ｍ／ｍｉｎで圧延をした。
【００３３】
ここで、幅方向の樹脂流れ性を評価する目的として、得られた樹脂フィルムの幅及び幅方向の膜厚分布を測定した。さらに、樹脂フィルムの面内誘電率を測定し、誘電率の大小を比較することにより、分子の配向異方性（ＭＯＲ）を測定した。ＭＯＲは、配向異方性の指標であり、王子計測器製ＭＯＡ−３０１２で求められる。ＭＯＲ値が大きいほど、異方性が大きいことを示し、ＭＯＲ値が１のときは等方性を示す。これらの結果を表１に示す。ここでは、誘電率が高い方が、配向異方性が高い傾向にある。
【００３４】
さらに、延伸性を確認するために、上記の如くして製作した樹脂フィルムを複数準備して、図２に示すように、二軸延伸により把持部の穴開き、延伸後の外観を評価した。この結果を表１に示す。なお、燃料電池の電解質の補強材として使用することを判断基準として把持部の穴開き判断として、◎：きわめて良好、○：良好、×：不良、厚さムラの判断…良好○、やや不良△の判断結果を合わせて示した。
【００３５】
【表１】
2010115842.tif 000003
【００３６】
［実施例２］
実施例１と同じようにして、樹脂フィルムの製造を行った。実施例１と相違する点は、１対の圧延ロールとして、中央部の直径が３００ｍｍ、ロール両端の直径が２５０ｍｍで、幅方向の中央部から端部に向かって、小径となる形状の圧延ロールを用いた点である。そして、実施例２と同じようにして、樹脂フィルムのフィルム幅、分子の配向異方性、膜厚分布、延伸性を評価した。この結果を、表１に示す。
【００３７】
［実施例３］
実施例１と同じようにして、樹脂フィルムの製造を行った。実施例１と相違する点は、１対の圧延ロールとして、幅方向中央部の直径が３００ｍｍ、ロール片側幅の直径が２６０ｍｍで、他方の片側端が３００ｍｍの直径となるように、片方のみ直径化するロールを用いた点である。そして、実施例１と同じようにして、樹脂フィルムのフィルム幅、分子の配向異方性、膜厚分布、延伸性を評価した。この結果を、表１に示す。
【００３８】
［比較例１］
実施例１と同じようにして、樹脂フィルムの製造を行った。実施例１と相違する点は、１対の圧延ロールとして、幅方向中央部の直径が３００ｍｍ、ロール両端の直径が３００ｍｍで、中央部から端部に向かって、ロール径の変化のない形状の圧延ロールを用いた点である。そして、実施例１と同じようにして、樹脂フィルムのフィルム幅、分子の配向異方性、膜厚分布、延伸性を評価した。この結果を、表１に示す。
【００３９】
［結果及び考察］
比較例１では、幅方向の樹脂流動性が低いため、配向異方性が高いと共に、樹脂フィルムの端部が薄肉化してしまい、延伸時に、クリップで把持した部分の近傍に応力集中がし易く、フィルムの穴開き、薄肉化が発生することがあった。
【００４０】
実施例１〜３では、中央部から端部に向かってロール径を小さくしたことで、幅方向の樹脂流動性が促進され（樹脂の分子の配向性が促進され）、この結果として、配向異方性が低減された。また、実施例２の結果からも明らかなように、他の実施例に比べて、実施例２に用いた圧延ロールは、中央部から端部へのロール径の減少率をより大きくしたので、幅方向の樹脂の分子の配向性がさらに促進されると共に、樹脂フィルムの中央部に比べて、幅方向の樹脂フィルムの端部が厚肉化したと考えられる。
【００４１】
実施例１〜３及び比較例１の樹脂フィルムの延伸の結果、これらの樹脂フィルムから多孔質の樹脂フィルムが得られた。また、延伸性においては、特に、実施例１〜３は、端部が厚肉化したため、穴開きは発生せず、特に、実施例２の樹脂フィルムは、把持部近傍において、多孔質補強材の薄肉化も低減された。
【図面の簡単な説明】
【００４２】
【図１】第一実施形態に係る樹脂フィルムの製造方法を説明するための図であり、（ａ）は、樹脂フィルムの製造方法を説明するための図であり、（ｂ）は、樹脂フィルムの上側面から見た分子の配向のイメージ図であり、（ｃ）は、樹脂フィルムの断面図。
【図２】図１において製造された樹脂フィルムの延伸工程を説明するための図であり、（ａ）は、樹脂フィルムの延伸前を示した図であり、（ｂ）は、樹脂フィルムの延伸後を示した図。
【図３】第二実施形態に係る樹脂フィルムの製造方法を説明するための図であり、（ａ）は、樹脂フィルムの製造方法を説明するための図であり、（ｂ）は、樹脂フィルムの上側面から見た分子の配向のイメージ図であり、（ｃ）は、樹脂フィルムの断面図。
【図４】従来の樹脂フィルムの製造方法を説明するための図であり、（ａ）は、樹脂フィルムの製造方法を説明するための図であり、（ｂ）は、樹脂フィルムの上側面から見た分子の配向のイメージ図であり、（ｃ）は、樹脂フィルムの断面図。
【図５】図４に示す製造方法における、樹脂フィルムの圧延状態を説明するための図であり、（ａ）は、流れ方向に対して垂直となる、圧延ロール及び樹脂フィルムの断面を示した断面図であり、（ｂ）は、幅方向に対して垂直となる圧延ロール及び樹脂フィルムの断面及びこれに対応する上から見た樹脂流れを説明するための図。
【図６】延伸時における樹脂フィルムの損傷を説明するための図であり、（ａ）は、膜裂けを説明するための図であり、（ｂ）は、把持部の薄肉化、穴開き、及びネックインを説明するための図。
【図７】固体高分子型燃料電池（単セル）の一例を説明する模式図。
【符号の説明】
【００４３】
１１：上側の圧延ロール、１１ａ：中央部、１１ｂ：端部、１２：下側の圧延ロール、１２ａ：中央部、１２ｂ：端部、２１：柱状樹脂、２２：樹脂フィルム、２２ａ：中央部、２２ｂ：端部、３１：上側の圧延ロール、３１ａ：中央部、３１ｂ：端部、３２：下側の圧延ロール、３２ａ：中央部、３２ｂ：端部、４１：柱状樹脂、４２：樹脂フィルム、４２ａ：中央部、４２ｂ：端部
【図１】
2010115842.tif 000004
【図２】
2010115842.tif 000005
【図３】
2010115842.tif 000006
【図４】
2010115842.tif 000007
【図５】
2010115842.tif 000008
【図６】
2010115842.tif 000009
【図７】
2010115842.tif 000010